성형 성 이 우수 한 고강 도 열연 도금 강판 을 제공 한다 . 　 질량 % 로 , C : 0 . 03 ∼ 0 . 15 %, Si : 0 . 4 % 이하 , Mn : 1 . 2 ∼ 1 . 9 %, Ti : 0 . 05 ∼ 0 . 25 %, B : 0 . 0005 ∼ 0 . 0050 %, P : 0 . 03 % 이하 , S : 0 . 005 % 이하 , Al : 0 . 005 ∼ 0 . 4 %, N : 0 . 01 % 이하 를 함유 하 고 , 잔부 가 Fe 및 불가피 한 불순물 로 이루어지 는 성분 조성 을 갖 고 , 페라이트 , 템퍼링 베이 나이트 중 1 종 이상 이 합계 에서 면적 률 90 % 이상 이 고 , 입자 직경 이 20 ㎚ 이 하인 Ti 탄화물 의 체적 률 이 0 . 05 vol % 이상 인 조직 을 갖 는다 .